(57)【要約】【課題】吸水力が大きい加硫ゴムを得ることができるゴム組成物、吸水力が大きい加硫ゴム、氷上性能に優れるタイヤ、及び、氷上性能に優れるスタッドレスタイヤを提供する。【解決手段】ゴム成分と、長軸方向に垂直な断面における長径方向の前記断面の長さＡ及び前記長径方向に垂直な短径方向の前記断面の長さＢとの比Ａ／Ｂが、１より大きい短繊維状樹脂Ｄ１とを含有するゴム組成物。【選択図】図１
2018188586.tif 000002
【特許請求の範囲】
【請求項１】
ゴム成分と、
長軸方向に垂直な断面における長径方向の前記断面の長さＡ及び前記長径方向に垂直な短径方向の前記断面の長さＢとの比Ａ／Ｂが、１より大きい短繊維状樹脂と
を含有するゴム組成物。
【請求項２】
更に、発泡剤を含む請求項１に記載のゴム組成物。
【請求項３】
前記短繊維状樹脂が、親水性樹脂と、前記ゴム成分に対して親和性を有する樹脂からなり、該親水性樹脂を被覆する被覆層とを有する複合樹脂である請求項１又は２に記載のゴム組成物。
【請求項４】
前記親水性樹脂が、酸素原子、窒素原子、及び硫黄原子から選択される少なくとも１つを含む請求項３に記載のゴム組成物。
【請求項５】
前記ゴム成分に対して親和性を有する樹脂が、前記ゴム組成物の最高加硫温度よりも低い融点を有する低融点樹脂である請求項３又は４に記載のゴム組成物。
【請求項６】
前記短繊維状樹脂の比Ａ／Ｂが１０以下である請求項１〜５のいずれか１項に記載のゴム組成物。
【請求項７】
前記短繊維状樹脂の長手方向の平均長さが０．１〜５００ｍｍである請求項１〜６のいずれか１項に記載のゴム組成物。
【請求項８】
前記短繊維状樹脂の含有量が、前記ゴム成分１００質量部に対し、０．１〜１００質量部である請求項１〜７のいずれか１項に記載のゴム組成物。
【請求項９】
前記短繊維状樹脂の前記断面の平均面積が、０．０００００１〜０．５ｍｍ２である請求項１〜８のいずれか１項に記載のゴム組成物。
【請求項１０】
前記親水性樹脂が、−ＯＨ、−ＣＯＯＨ、−ＯＣＯＲ（Ｒはアルキル基）、−ＮＨ２、−ＮＣＯ、及び−ＳＨからなる群より選ばれる少なくとも１種の置換基を含む請求項３〜９のいずれか１項に記載のゴム組成物。
【請求項１１】
前記親水性樹脂が、エチレン−ビニルアルコール共重合体、ビニルアルコール単独重合体、ポリ（メタ）アクリル酸樹脂、ポリアミド樹脂、脂肪族ポリアミド系樹脂、芳香族ポリアミド系樹脂、ポリエステル樹脂、ポリオレフィン樹脂、ポリビニルアルコール系樹脂、及びアクリル系樹脂からなる群より選ばれる少なくとも１種を含む請求項３〜１０のいずれか１項に記載のゴム組成物。
【請求項１２】
前記低融点樹脂が、ポリオレフィン系樹脂である請求項５〜１１のいずれか１項に記載のゴム組成物。
【請求項１３】
前記ポリオレフィン系樹脂が、ポリエチレン系樹脂、ポリプロピレン系樹脂、ポリオレフィンアイオノマー及び無水マレイン酸変性α−ポリオレフィンからなる群より選ばれる少なくとも１種を含む請求項１２に記載のゴム組成物。
【請求項１４】
トレッド用ゴム組成物である請求項１〜１３のいずれか１項に記載のゴム組成物。
【請求項１５】
請求項１〜１４のいずれか１項に記載のゴム組成物を加硫した加硫ゴム。
【請求項１６】
長軸方向に垂直な断面における長径方向の前記断面の長さＭ及び前記長径方向に垂直な短径方向の前記断面の長さＮとの比Ｍ／Ｎが、１より大きい扁平状の空洞を有し、前記扁平状の空洞の割合が全空洞の半数以上である請求項１５に記載の加硫ゴム。
【請求項１７】
前記空洞の壁面の少なくとも一部が親水化されている請求項１５又は１６に記載の加硫ゴム。
【請求項１８】
請求項１５〜１７のいずれか１項に記載の加硫ゴムを用いたタイヤ。
【請求項１９】
請求項１５〜１７のいずれか１項に記載の加硫ゴムを用いたスタッドレスタイヤ。
【発明の詳細な説明】
【技術分野】
【０００１】
本発明は、ゴム組成物、加硫ゴム、タイヤ、及びスタッドレスタイヤに関する。
【背景技術】
【０００２】
従来より、車両の安全性を向上させる観点から、乾燥路面のみならず、湿潤路面、氷雪路面等の様々な路面上でのタイヤの制動性や駆動性を向上させるために、種々の検討がなされている。例えば、スタッドレスタイヤ等の冬用タイヤは氷上性能を向上させるために、タイヤトレッド部に発泡ゴム層を設けている。
【０００３】
より具体的には、例えば、従来技術に比し除水効果をより一層高め、氷上性能を大幅に向上させた空気入りタイヤを提供すべく、タイヤトレッドの少なくとも路面と実質的に接する面に発泡ゴム層を設けた空気入りタイヤを、発泡ゴム層が平均直径４０〜５０μｍの独立気泡と１０〜２５％の発泡率とを有し、かつゴム成分１００重量部に対し、短繊維１〜１５重量部を含有し、短繊維が０．５〜５．０ｍｍの長さと、４０〜５０μｍの平均直径とを有し、１７０℃における熱収縮率が８％以下である構成にすることが開示されている（例えば、特許文献１参照）。
【先行技術文献】
【特許文献】
【０００４】
【特許文献１】特開平１０−２４７０４号公報
【発明の概要】
【発明が解決しようとする課題】
【０００５】
しかしながら、発泡により形成した気泡では、除水効果が十分でないという問題があった。
【０００６】
本発明は、吸水力が大きい加硫ゴムを得ることができるゴム組成物、吸水力が大きい加硫ゴム、氷上性能に優れるタイヤ、及び、氷上性能に優れるスタッドレスタイヤを提供することを目的とし、該目的を解決することを課題とする。
【課題を解決するための手段】
【０００７】
＜１＞  ゴム成分と、長軸方向に垂直な断面における長径方向の前記断面の長さＡ及び前記長径方向に垂直な短径方向の前記断面の長さＢとの比Ａ／Ｂが、１より大きい短繊維状樹脂とを含有
するゴム組成物である。
【０００８】
＜２＞  更に、発泡剤を含む＜１＞に記載のゴム組成物である。
【０００９】
＜３＞  前記短繊維状樹脂が、親水性樹脂と、前記ゴム成分に対して親和性を有する樹脂からなり、該親水性樹脂を被覆する被覆層とを有する複合樹脂である＜１＞または＜２＞に記載のゴム組成物である。
＜４＞  前記親水性樹脂が、酸素原子、窒素原子、及び硫黄原子から選択される少なくとも１つを含む＜３＞に記載のゴム組成物である。
＜５＞  前記ゴム成分に対して親和性を有する樹脂が、前記ゴム組成物の最高加硫温度よりも低い融点を有する低融点樹脂である＜３＞又は＜４＞に記載のゴム組成物である。
【００１０】
＜６＞  前記短繊維状樹脂の比Ａ／Ｂが１０以下である＜１＞〜＜５＞のいずれか１つに記載のゴム組成物である。
＜７＞  前記短繊維状樹脂の長手方向の平均長さが０．１〜５００ｍｍである＜１＞〜＜６＞のいずれか１つに記載のゴム組成物である。
＜８＞  前記短繊維状樹脂の含有量が、前記ゴム成分１００質量部に対し、０．１〜１００質量部である＜１＞〜＜７＞のいずれか１つに記載のゴム組成物である。
＜９＞  前記短繊維状樹脂の前記断面の平均面積が、０．０００００１〜０．５ｍｍ２である＜１＞〜＜８＞のいずれか１つに記載のゴム組成物である。
【００１１】
＜１０＞  前記親水性樹脂が、−ＯＨ、−ＣＯＯＨ、−ＯＣＯＲ（Ｒはアルキル基）、−ＮＨ２、−ＮＣＯ、及び−ＳＨからなる群より選ばれる少なくとも１種の置換基を含む＜３＞〜＜９＞のいずれか１つに記載のゴム組成物である。
＜１１＞  前記親水性樹脂が、エチレン−ビニルアルコール共重合体、ビニルアルコール単独重合体、ポリ（メタ）アクリル酸樹脂、ポリアミド樹脂、脂肪族ポリアミド系樹脂、芳香族ポリアミド系樹脂、ポリエステル樹脂、ポリオレフィン樹脂、ポリビニルアルコール系樹脂、及びアクリル系樹脂からなる群より選ばれる少なくとも１種を含む＜３＞〜＜１０＞のいずれか１つに記載のゴム組成物である。
【００１２】
＜１２＞  前記低融点樹脂が、ポリオレフィン系樹脂である＜５＞〜＜１１＞のいずれか１つに記載のゴム組成物である。
＜１３＞  前記ポリオレフィン系樹脂が、ポリエチレン系樹脂、ポリプロピレン系樹脂、ポリオレフィンアイオノマー及び無水マレイン酸変性α−ポリオレフィンからなる群より選ばれる少なくとも１種を含む＜１２＞に記載のゴム組成物である。
【００１３】
＜１４＞  トレッド用ゴム組成物である＜１＞〜＜１３＞のいずれか１つに記載のゴム組成物である。
【００１４】
＜１５＞  ＜１＞〜＜１４＞のいずれか１つに記載のゴム組成物を加硫した加硫ゴムである。
＜１６＞  長軸方向に垂直な断面における長径方向の前記断面の長さＭ及び前記長径方向に垂直な短径方向の前記断面の長さＮとの比Ｍ／Ｎが、１より大きい扁平状の空洞を有し、前記扁平状の空洞の割合が全空洞の半数以上である＜１５＞に記載の加硫ゴムである。
＜１７＞  前記空洞の壁面の少なくとも一部が親水化されている＜１５＞又は＜１６＞に記載の加硫ゴムである。
【００１５】
＜１８＞  ＜１５＞〜＜１７＞のいずれか１つに記載の加硫ゴムを用いたタイヤである。
【００１６】
＜１９＞  ＜１５＞〜＜１７＞のいずれか１つに記載の加硫ゴムを用いたスタッドレスタイヤである。
【発明の効果】
【００１７】
本発明によれば、吸水力が大きい加硫ゴムを得ることができるゴム組成物、吸水力が大きい加硫ゴム、氷上性能に優れるタイヤ、及び、氷上性能に優れるスタッドレスタイヤを提供することができる。
【図面の簡単な説明】
【００１８】
【図１】本発明のゴム組成物に含まれる短繊維状樹脂を表す模式図である。
【図２】本発明のゴム組成物に含まれる短繊維状樹脂及び従来の短繊維状樹脂の形状、並びに、これらの樹脂に由来する空洞の断面形状を表す模式図である。
【図３】二軸押出機に取り付けられるダイの縦断面図である。
【図４】二軸押出機に取り付けられるダイの縦断面図である。
【発明を実施するための形態】
【００１９】
＜ゴム組成物＞
本発明のゴム組成物は、ゴム成分と、長軸方向に垂直な断面における長径方向の前記断面の長さＡ及び前記長径方向に垂直な短径方向の前記断面の長さＢとの比Ａ／Ｂが、１より大きい短繊維状樹脂とを含有する。
なお、本発明のゴム組成物は、加硫前の未加硫ゴム組成物であり、本発明のゴム組成物を加硫することで、加硫ゴムが得られる。
「長軸方向に垂直な断面における長径方向の前記断面の長さＡ及び前記長径方向に垂直な短径方向の前記断面の長さＢとの比Ａ／Ｂが、１より大きい短繊維状樹脂」を「扁平樹脂」と称することがある。
ゴム組成物がゴム成分と扁平樹脂とを含むことで、ゴム組成物を加硫して得られる加硫ゴムは吸水力が大きくなる。
まず、扁平樹脂の形状的特徴と、本発明のゴム組成物が扁平樹脂を含むことにより加硫ゴムの吸水力が大きくなる理由について説明する。
【００２０】
図１は、本発明のゴム組成物に含まれる短繊維状樹脂の一例を表す模式図である。
図１には、楕円柱状の樹脂Ｄ１（扁平樹脂）が示されている。樹脂Ｄ１は、長軸方向ｂに垂直な断面Ｓを有しており、断面Ｓにおいて最も径の長い長径方向ａの距離を長さＡという。また、断面Ｓにおいて長径方向ａに垂直な短径方向の断面Ｓの距離を長さＢという。
断面Ｓの短径の長さＢに対する断面Ｓの長径の長さＡ、すなわち、Ａ／Ｂが、１より大きいことで、断面Ｓは楕円形になる。なお、図１では、断面形状が楕円状のものを示しているが、本発明においては、Ａ／Ｂが１より大きければ、断面形状は特に制限されず、楕円形、長方形、多角形、不定形等のいずれでもよい。
従来、短繊維として用いられた樹脂は、樹脂自体のアスペクト比、すなわち、樹脂Ｄ１においては、長軸方向ｂの長さＣと、断面Ｓの長径の長さＡとの比Ｃ／Ａについて検討されてきたが、本発明においては、断面Ｓにおける長径の長さＡと短径の長さＢとの比Ａ／Ｂに着目している。
【００２１】
ゴム組成物の調製方法の詳細は後述するが、ゴム成分と扁平樹脂とを混練すると、ゴム組成物中の扁平樹脂はランダムに配向し、加硫ゴムの表面に対して、短繊維状樹脂Ｄ１の長軸方向ｂが垂直になるように配向したり、加硫ゴムの表面と、短繊維状樹脂Ｄ１の長軸方向ｂとが平行になるように配向したりする。
また、短繊維状樹脂Ｄ１は扁平形状であることから、加硫ゴムの表面と、樹脂Ｄ１の長軸方向ｂとが平行になるように配向する場合においても、断面Ｓの長径方向ａが加硫ゴムの表面に対して垂直に配向したり、加硫ゴムの表面と平行になるように配向したりすると考えられる。
このような、短繊維状樹脂Ｄ１の配向状態は、加硫ゴムを切断した切断面を、光学顕微鏡で観察することで確認することができる。
【００２２】
このような扁平形状の短繊維状樹脂がゴム成分と共にゴム組成物に含まれていることで、ゴム組成物を加硫して得られる加硫ゴム及びタイヤには、扁平樹脂が含まれたり、扁平樹脂由来の空洞が生じ易い。例えば、短繊維状樹脂として、ゴム組成物の加硫温度よりも低い融点を有する樹脂を用いると、ゴム組成物の加硫により、短繊維状樹脂が溶融して、加硫ゴム中に樹脂由来の空洞が生じ易い。また、加硫ゴムを路面等で擦ると、短繊維状樹脂が加硫ゴムから剥がれ落ちて空洞が生じることがある。
【００２３】
ところで、タイヤが凍結した路面上でスリップを起こすのは、主として、路面上の氷とタイヤとの間に水の膜が生じることに起因する。
短繊維状樹脂が溶融したり、抜け落ちることで生じる空洞は、タイヤ表面（特にトレッド表面）においては水路となり、路面上の水膜を空洞内に取り込むことで、タイヤ表面が氷路面に密着し、スリップを抑制することができる。
【００２４】
加硫ゴムの表面に対して短繊維状樹脂の長軸方向が垂直になるように、換言すると、地面に対して柱が立つように、加硫ゴムの表面に短繊維状樹脂が配向し、空洞が生じた場合は、短繊維状樹脂の長軸方向に直交する断面形状が真円状でも、楕円状でも、間口の大きさに対し、空洞の奥行きが長いため、毛管現象により吸水し易いと考えられる。
一方、加硫ゴムの表面と短繊維状樹脂の長軸方向とが平行になるように、換言すると、地面に対して柱が横たわるように、加硫ゴムの表面に短繊維状樹脂が配向する場合は、短繊維状樹脂の長軸方向に直交する断面形状に応じて、吸水力が異なると考えられる。
【００２５】
図２に、本発明のゴム組成物に含まれる短繊維状樹脂及び従来の短繊維状樹脂の形状、並びに、これらの短繊維状樹脂に由来する空洞の断面形状を表す模式図を示す。
図２には、ゴム組成物に取り込まれる前の短繊維状樹脂Ｄ１、Ｄ２、及びＤ３の形状と、短繊維状樹脂Ｄ１、Ｄ２、及びＤ３に由来して生じた空洞ｄ１、ｄ２、及びｄ３を示す。空洞ｄ１、ｄ２、及びｄ３は、短繊維状樹脂Ｄ１、Ｄ２、及びＤ３をゴム組成物に配合し、加硫して得た加硫ゴムを切断した加硫ゴムの切断面ｅ２に生じた空洞である。短繊維状樹脂Ｄ１、Ｄ２、及びＤ３は、いずれも、短繊維状樹脂Ｄ１、Ｄ２、及びＤ３の長軸方向ｅ１と加硫ゴム表面ｅ２とが平行になるように配向しているものとする。また、図２に示す空洞ｄ１、ｄ２、及びｄ３の形状は、短繊維状樹脂Ｄ１、Ｄ２、及びＤ３由来の空洞を、長軸方向ｅ１と直交する方向に切断した断面形状である。
図２における短繊維状樹脂Ｄ１及びＤ２は、本発明における短繊維状樹脂（扁平樹脂）であり、Ｄ３は、従来のゴム組成物に含まれていた短繊維の樹脂である。
【００２６】
従来のゴム組成物に含まれていた短繊維の樹脂は、断面形状が真円状であったため、樹脂Ｄ３が、長軸方向ｅ１と加硫ゴム表面とが平行になるように配向する場合は、空洞の断面形状が変わることが無かった。
これに対し、本発明で用いる短繊維状樹脂は、扁平形状であるため、短繊維状樹脂Ｄ１のように断面の長径方向が加硫ゴムの切断面ｅ２に対して垂直に配向したり、短繊維状樹脂Ｄ２のように加硫ゴムの切断面ｅ２と平行になるように配向したりする。
短繊維状樹脂Ｄ１のように断面の長径方向が加硫ゴムの切断面ｅ２に対して垂直に配向した短繊維状樹脂は、空洞を形成したとき、空洞の間口に対して、空洞の奥行きが長くなり易い。空洞ｄ１は、毛管現象による吸水作用が働き、従来の空洞ｄ３に比べ、吸水力が向上する。
短繊維状樹脂Ｄ２のように断面の長径方向と、加硫ゴムの切断面ｅ２とが平行に配向した短繊維状樹脂は、空洞を形成したとき、空洞の間口に対して、空洞の奥行きが短く、空洞ｄ１のような、毛管現象は働かないと考えられるが、空洞２は、従来の空洞ｄ３と同様の水路として機能すると考えられる。
【００２７】
以上のように、本発明のゴム組成物を加硫して得られる加硫ゴム及びタイヤは、加硫ゴム表面又はタイヤ表面に、空洞の間口に対して、空洞の奥行きが長い空洞ｄ１のごとき空洞が形成されるため、従来の加硫ゴム及びタイヤに比べ、吸水力が大きいと考えられる。よって、本発明のゴム組成物を用いて製造されたタイヤ及びスタッドレスタイヤは、毛管現象により氷上の湧水吸水力が向上し、氷上性能が向上すると考えられる。
以下、本発明のゴム組成物、加硫ゴム及びタイヤについて詳細に説明する。
なお、特に記載する場合を除き、図面の符号を省略して説明する。
【００２８】
〔ゴム成分〕
本発明のゴム組成物に用いるゴム成分としては、特に制限はなく、天然ゴム（ＮＲ）の他、ポリイソプレンゴム（ＩＲ）、スチレン−ブタジエン共重合体ゴム（ＳＢＲ）、ポリブタジエンゴム（ＢＲ）、エチレン−プロピレン−ジエンゴム（ＥＰＤＭ）、クロロプレンゴム（ＣＲ）、ハロゲン化ブチルゴム、アクリロニリトル−ブタジエンゴム（ＮＢＲ）等の合成ゴムを使用することができ、なかでも天然ゴム（ＮＲ）、スチレン−ブタジエン共重合体ゴム（ＳＢＲ）、ポリブタジエンゴム（ＢＲ）が好ましい。これらゴム成分は、１種単独で用いてもよく、２種以上組み合わせて用いてもよい。
【００２９】
〔短繊維状樹脂〕
本発明のゴム組成物は、長軸方向に垂直な断面における長径方向の前記断面の長さＡ及び前記長径方向に垂直な短径方向の前記断面の長さＢとの比Ａ／Ｂが、１より大きい短繊維状樹脂を含有する。
本発明における短繊維状樹脂（扁平樹脂）は、Ａ／Ｂが１より大きければ、長軸方向に垂直な断面（図１の断面Ｓ）の形状、面積、及び、長軸方向の長さ（図１の長さＣ）は特に制限されない。加硫ゴムの吸水力を向上する観点からは、扁平樹脂は、短繊維状である。
【００３０】
具体的には、扁平樹脂の長軸方向に垂直な断面（図１の断面Ｓ）の面積は、加硫ゴムの吸水力をより向上する観点から、平均面積が、０．０００００１〜０．５ｍｍ２であることが好ましく、０．００００２〜０．２ｍｍ２であることがより好ましい。
扁平樹脂の長軸方向に垂直な断面（図１の断面Ｓ）の形状は、楕円形、三角形、長方形、多角形、不定形のいずれであってもよいが、加硫ゴムの吸水力を向上する観点から、楕円形または長方形であることが好ましく、楕円形であることがより好ましい。
扁平樹脂の長軸方向の長さ（図１の長さＣ）の平均長さは、０．１〜５００ｍｍであることが好ましく、０．１〜７ｍｍであることがより好ましい。
扁平樹脂の断面積と長軸方向の長さが上記範囲であることで、加硫ゴムの吸水力をより向上すると共に、短繊維状樹脂同士が必要以上に絡まりにくく、ゴム組成物内で良好に分散し易い。
扁平樹脂の長軸方向に垂直な断面（図１の断面Ｓ）の平均面積、及び扁平樹脂の長軸方向の長さ（図１の長さＣ）の平均長さは、無作為に選んだ１００個の樹脂の平均値である。また、扁平樹脂の長さＡ、長さＢ及び長さＣは、樹脂を、光学顕微鏡を用いて、２０〜４００倍で観察することにより、測定することができる。
【００３１】
Ａ／Ｂは、加硫ゴムの吸水力をより大きくする観点から、１．５以上であることが好ましく、２．０以上であることがより好ましい。Ａ／Ｂの上限は特に制限されないが、上記好ましい断面積の短繊維の樹脂において、Ａ／Ｂが１０を超える樹脂を製造することは困難である。従って、Ａ／Ｂは１０以下であることが好ましく、加硫ゴムの吸水力をより大きくする観点から、５以下であることがより好ましい。
また、扁平樹脂の長さＡは、加硫ゴムの吸水力をより大きくする観点から、樹脂１００個の平均値として、０．００１〜２ｍｍであることが好ましく、０．００５〜０．５ｍｍであることがより好ましい。
また、扁平樹脂の断面の長径の長さＡに対する扁平樹脂の長軸方向の長さ（図１の長さＣ）の比Ｃ／Ａは、通常１０〜４０００、好ましくは５０〜２０００である。
【００３２】
本発明のゴム組成物中の扁平樹脂の含有量は、加硫ゴムの吸水力を大きくし、形成された空洞による良好な排水性を高める観点から、ゴム成分１００質量部に対し、０．１質量部以上であることが好ましく、また、加硫ゴムの耐久性を保持する観点から、１００質量部以下であることが好ましい。更に、同様の観点から、扁平樹脂の含有量は、ゴム成分１００質量部に対し、０．１〜５０質量部であることがより好ましい。
【００３３】
（複合樹脂）
扁平樹脂は、親水性樹脂と、ゴム成分に対して親和性を有する樹脂からなり、該親水性樹脂を被覆する被覆層とを有する複合樹脂であることが好ましい。つまり、扁平樹脂は、芯材となる親水性樹脂と、芯材の親水性樹脂を被覆する被覆層とを有する複合樹脂であって、被覆層がゴム成分に対して親和性を有する樹脂からなることが好ましい。
扁平樹脂がかかる構成であることで、扁平樹脂はゴム組成物中に分散し易く、加硫ゴムに形成される扁平樹脂由来空洞の壁面の一部又は全部に膜状に付着すると考えられる。よって、空洞の壁面の少なくとも一部が親水化され易くなる。その結果、空洞に水が入り易くなり、毛管現象による吸水力が、より一層大きくなると考えられる。
既述のように、加硫ゴムの空洞は、扁平樹脂（短繊維状樹脂）として、ゴム組成物の加硫温度よりも低い融点を有する樹脂を用い、ゴム組成物の加硫により、扁平樹脂が溶融して生じたり、加硫ゴムが路面等で擦られて、扁平樹脂が加硫ゴムから剥がれ落ちて生じたりする。加硫ゴムが路面等で擦られて、扁平樹脂が加硫ゴムから剥がれ落ちて生じた空洞は、空洞壁面が親水化されにくいことから、加硫ゴム及びタイヤの空洞は、扁平樹脂が親水性樹脂を含む複合樹脂が溶融して生じた空洞であることが好ましい。
以下、親水性樹脂とゴム成分に対して親和性を有する樹脂について説明する。
【００３４】
［親水性樹脂］
親水性樹脂とは、水に対する接触角が５〜８０度である樹脂をいう。
親水性樹脂の水に対する接触角は、親水性樹脂を平滑な板状に成形した試験片を用意し、協和界面化学（株）製の自動接触角計ＤＭ−３０１を用い、２５℃、相対湿度５５％条件下で、試験片の表面に水を滴下して、その直後に真横から観察したときに、試験片表面が成す直線と水滴表面の接線とが成す角度を測定することにより求めることができる。
【００３５】
親水性樹脂としては、分子内に親水性基を有する樹脂が挙げられ、具体的には、酸素原子、窒素原子、及び硫黄原子から選択される少なくとも１つを含む樹脂であることが好ましい。例えば、−ＯＨ、−ＣＯＯＨ、−ＯＣＯＲ（Ｒはアルキル基）、−ＮＨ２、−ＮＣＯ、及び−ＳＨからなる群より選ばれる少なくとも１種の置換基を含む樹脂が挙げられる。これらの置換基のなかでも、−ＯＨ、−ＣＯＯＨ、−ＯＣＯＲ、−ＮＨ２、及び−ＮＣＯが好ましい。
【００３６】
上記のように、親水性樹脂は水に対する接触角が小さく、水に対して親和性があることが好ましいが、親水性樹脂は水に不溶であることが好ましい。
親水性樹脂が水に不溶であることで、加硫ゴム表面及びタイヤ表面に水が付着したときに、水に親水性樹脂が溶け込んでしまうことを防ぐことができ、扁平樹脂由来の空洞の吸水力を保持することができる。
【００３７】
以上のような、水に対する接触角が大きく、一方で、水に不溶である親水性樹脂としては、より具体的には、エチレン−ビニルアルコール共重合体、ビニルアルコール単独重合体、ポリ（メタ）アクリル酸樹脂或いはそのエステル樹脂、ポリアミド樹脂、ポリエチレングリコール樹脂、カルボキシビニル共重合体、スチレン−マレイン酸共重合体、ポリビニルピロリドン樹脂、ビニルピロリドン−酢酸ビニル共重合体、メルカプトエタノール等が挙げられる。
なかでも、エチレン−ビニルアルコール共重合体、ビニルアルコール単独重合体、ポリ（メタ）アクリル酸樹脂、ポリアミド樹脂、脂肪族ポリアミド系樹脂、芳香族ポリアミド系樹脂、ポリエステル樹脂、ポリオレフィン樹脂、ポリビニルアルコール系樹脂、及びアクリル系樹脂からなる群より選ばれる少なくとも１種が好ましく、エチレン−ビニルアルコール共重合体がより好ましい。
【００３８】
［ゴム成分に対して親和性を有する樹脂］
ゴム成分に対して親和性を有する樹脂とは、ゴム組成物に含まれるゴム成分の溶解性パラメータ（ＳＰ値；Solubility Parameter）に近いＳＰ値を有する樹脂をいう。互いのＳＰ値が近いほど親和性が高く、相溶し易くなる。
ＳＰ値差は、ゴム成分のＳＰ値（ＳＰ１）と、樹脂のＳＰ値（ＳＰ２）との差（｜ＳＰ１−ＳＰ２｜）が２．０ＭＰａ１／２以下であることが好ましい。
ゴム成分及び樹脂のＳＰ値は、Fedors法に従って算出することができる。
【００３９】
ゴム成分に対して親和性を有する樹脂は、ゴム組成物の最高加硫温度よりも低い融点を有する低融点樹脂であることが好ましい。
扁平樹脂が、かかる被覆層を有することで、親水性樹脂自体が有する水との親和性を有効に保持しつつ、複合樹脂近傍のゴム成分との良好な親和性を発揮することができる。
また、扁平樹脂が被覆層を有することで、更に、ゴム組成物が発泡剤を含有する場合は、加硫時には融解しにくい親水性樹脂を補足し、複合樹脂由来の空洞の形成を促進することができる。すなわち、ゴム組成物中の複合樹脂の良好な分散を確保して、加硫ゴムとなったときには親水性樹脂に起因する排水性効果を充分に発揮させつつ、複合樹脂由来の空洞による排水溝としての機能をも充分に発揮させることができる。
【００４０】
また、低融点樹脂が、ゴム組成物の加硫時に溶融することで、流動性を帯びた被覆層となってゴムと複合樹脂との接着を図ることに寄与し、良好な排水性と耐久性とが付与されたタイヤを容易に実現することができる。
なお、被覆層の厚みは、ゴム組成物中の親水性樹脂の含有量、複合樹脂の平均径等によって変動し得るが、通常０．００１〜１０μｍであり、好ましくは０．００１〜５μｍである。被覆層が上記範囲の厚みであることで、壁面が親水化した空洞と毛管現象との相乗効果が得られ易い。
複合樹脂の被覆層は、親水性樹脂の全表面にわたって形成されていてもよいし、親水性樹脂の一部の表面に形成されていてもよい。具体的には、少なくとも複合樹脂の全表面積の５０％を占める割合で被覆層が形成されていることが好ましい。
【００４１】
低融点樹脂は、その融点が、ゴム組成物の加硫最高温度よりも低い樹脂であり、加硫最高温度とは、ゴム組成物の加硫時にゴム組成物が達する最高温度を意味する。例えば、モールド加硫の場合には、ゴム組成物がモールド内に入ってからモールドを出て冷却されるまでに、ゴム組成物が達する最高温度を意味し、かかる加硫最高温度は、例えば、ゴム組成物中に熱電対を埋め込むこと等により測定することができる。
【００４２】
低融点樹脂の融点の上限としては、特に制限はないものの、以上の点を考慮して選択するのが好ましく、一般的には、ゴム組成物の加硫最高温度よりも、１０℃以上低いことが好ましく、２０℃以上低いことがより好ましい。ゴム組成物の工業的な加硫温度は、一般的には最高で約１９０℃程度であるが、例えば、加硫最高温度がこの１９０℃に設定されている場合には、低融点樹脂の融点としては、通常１９０℃以下の範囲で選択され、１８０℃以下が好ましく、１７０℃以下がより好ましい。
【００４３】
なお、扁平樹脂の融点は、それ自体公知の融点測定装置等を用いて測定することができ、例えば、示差走査熱量測定（ＤＳＣ測定）装置を用いて測定した融解ピーク温度を前記融点とすることができる。
【００４４】
低融点樹脂としては、具体的には、低融点樹脂中において、極性成分が全成分に対して５０質量％以下である樹脂が好ましく、ポリオレフィン系樹脂であることがより好ましい。極性成分が全成分に対して上記範囲内である樹脂であると、ゴム成分とのＳＰ値の差が適度であるとともに、加硫最高温度よりも適度に低い融点を有しており、ゴム成分との良好な親和性を充分に確保することができる。更に、ゴム組成物が発泡剤を含有する場合には、加硫時に容易に被覆層が溶融して、加硫ゴムの発泡を促進することができる。
従って、ゴム組成物中における複合樹脂の分散性を向上しつつ、複合樹脂由来の空洞を形成し易い。
【００４５】
上記ポリオレフィン系樹脂としては、分岐状、直鎖状等のいずれであってもよい。また、エチレン−メタクリル酸共重合体の分子間を金属イオンで架橋したアイオノマー樹脂であってもよい。具体的には、ポリエチレン、ポリプロピレン、ポリブテン、ポリスチレン、エチレン−プロピレン共重合体、エチレン−メタクリル酸共重合体、エチレン−エチルアクリレート共重合体、エチレン・プロピレン・ジエン三元共重合体、エチレン・酢酸ビニル共重合体、並びにこれらのアイオノマー樹脂等が挙げられる。これらは１種単独で用いてもよく、２種以上組み合わせて用いてもよい。
【００４６】
低融点樹脂からなる被覆層で被覆された親水性樹脂からなる複合樹脂を製造するには、低融点樹脂及び親水性樹脂を、混合ミルを用いてブレンドし、溶融紡糸して未延伸糸を形成して、かかる未延伸糸を熱延伸しながら繊維状にする方法を採用することができる。
また、図３及び４に示すようなダイ１を具えた二軸押出機を２台用いて、低融点樹脂及び親水性樹脂をブレンドした後、同様にして繊維状にする方法を採用してもよい。この場合、ダイ出口２からは親水性樹脂が、ダイ出口３からは低融点樹脂が各々同時に押し出され、これから未延伸糸が形成されることとなる。
【００４７】
低融点樹脂及び親水性樹脂の混合ミル又はホッパーへの投入量は、得られる複合樹脂の長さ（図１の長さＣ）、断面積等によっても変動し得るが、親水性樹脂１００質量部に対し、低融点樹脂を５〜３００質量部、好ましくは１０〜１５０質量部とすることが好ましい。
低融点樹脂及び親水性樹脂を上記範囲内の量で、混合ミル又はホッパーに投入することにより、親水性樹脂の表面に被覆層が形成され易い。
【００４８】
〔発泡剤〕
本発明のゴム組成物は、更に発泡剤を含有することが好ましい。
ゴム組成物が発泡剤を含有することにより、ゴム組成物の加硫中に、発泡剤によって加硫ゴムに気泡が生じ、加硫ゴムを発泡ゴムとすることができる。発泡ゴムは柔軟性を有するため、加硫ゴムを用いたタイヤ表面は、氷路面に密着し易くなる。また、気泡により加硫ゴム表面及びタイヤ表面に気泡由来の空隙が生じた場合は、水を排水する水路として機能する。
更には、発泡剤により発生したガスを、溶融した低融点樹脂からなる被覆層を介して親水性樹脂の内部に侵入させ、加硫ゴムに、複合樹脂の形状に連動した形状、すなわち長尺状の形状を有する空洞を容易に形成させることができる。このような複合樹脂の形状に連動した形状を有する空洞がゴム内に存在することにより、加硫ゴムの吸水力が向上し、タイヤは氷上性能により優れる。
【００４９】
発泡剤としては、具体的には、例えば、アゾジカルボンアミド（ＡＤＣＡ）、ジニトロソペンタメチレンテトラミン（ＤＰＴ）、ジニトロソペンタスチレンテトラミンやベンゼンスルホニルヒドラジド誘導体、ｐ，ｐ’−オキシビスベンゼンスルホニルヒドラジド（ＯＢＳＨ）、二酸化炭素を発生する重炭酸アンモニウム、重炭酸ナトリウム、炭酸アンモニウム、窒素を発生するニトロソスルホニルアゾ化合物、Ｎ，Ｎ’−ジメチル−Ｎ，Ｎ’−ジニトロソフタルアミド、トルエンスルホニルヒドラジド、ｐ−トルエンスルホニルセミカルバジド、ｐ，ｐ’−オキシビスベンゼンスルホニルセミカルバジド等が挙げられる。なかでも、製造加工性の観点から、アゾジカルボンアミド（ＡＤＣＡ）、及びジニトロソペンタメチレンテトラミン（ＤＰＴ）が好ましい。これら発泡剤は、１種単独で用いてもよく、２種以上組み合わせて用いてもよい。
また、発泡剤のゴム組成物中の含有量は、特に限定されるものではないが、ゴム成分１００質量部に対して０．１〜２０質量部の範囲が好ましい。
なお、発泡剤は、複合樹脂中に含ませてもよい。
【００５０】
加硫ゴムを発泡させるために発泡剤を用いる場合は、発泡助剤として尿素、ステアリン酸亜鉛、ベンゼンスルフィン酸亜鉛、亜鉛華等を併用することが好ましい。これらは、１種単独で用いてもよく、２種以上組み合わせて用いてもよい。発泡助剤を併用することにより、発泡反応を促進して反応の完結度を高め、経時的に不要な劣化を抑制することができる。
【００５１】
発泡剤を含有するゴム組成物を加硫した後に得られる加硫ゴムにおいて、発泡率は、通常１〜５０％、好ましくは５〜４０％である。発泡剤を配合した場合、発泡率が大きすぎるとゴム表面の空隙も大きくなり、充分な接地面積を確保できなくなるおそれがあるが、上記範囲内の発泡率であれば、排水溝として有効に機能する気泡の形成を確保しつつ、気泡の量を適度に保持できるので、耐久性を損ないにくい。ここで、上記加硫ゴムの発泡率とは、平均発泡率Ｖｓを意味し、具体的には次式（Ｉ）により算出される値を意味する。
Ｖｓ＝（ρ０／ρ１−１）×１００（％）・・・（Ｉ）
式（Ｉ）中、ρ１は加硫ゴム（発泡ゴム）の密度（ｇ／ｃｍ３）を示し、ρ０は加硫ゴム（発泡ゴム）における固相部の密度（ｇ／ｃｍ３）を示す。
なお、式（Ｉ）により求まる発泡率は、発泡剤の発泡により生じた気泡の空隙のほか、扁平樹脂が加硫により溶融し、空洞化したことにより生じる空隙も包含する空隙率である。
【００５２】
本発明のゴム組成物は、上記ゴム成分に、扁平樹脂（好ましくは、親水性樹脂にゴム成分に対して親和性を有する樹脂からなる被覆層が被覆した複合樹脂）とともに、必要に応じて、発泡剤、及び発泡助剤のほか、ゴム工業界で通常使用される配合剤、例えば、カーボンブラック等の充填剤、軟化剤、ステアリン酸、老化防止剤、亜鉛華、加硫促進剤、加硫剤等を、本発明の目的を害しない範囲内で適宜選択して含有していてもよい。
本発明のゴム組成物から得られる加硫ゴムは吸水力が高く、タイヤに用いた場合は、氷上の湧水吸水力に優れるため、本発明のゴム組成物は、トレッド用ゴム組成物に好適である。
【００５３】
＜加硫ゴム＞
本発明の加硫ゴムは、既述の本発明のゴム組成物を加硫したゴムである。
従って、本発明の加硫ゴムは、短繊維状樹脂由来の空洞であって、長軸方向に垂直な断面における長径方向の前記断面の長さＭ及び前記長径方向に垂直な短径方向の前記断面の長さＮとの比Ｍ／Ｎが、１より大きい扁平状の空洞を有する。加硫ゴムが、比Ｍ／Ｎが１より大きい扁平状の空洞を有することで、吸水力に優れる。
更に、本発明の加硫ゴムは、吸水力をより向上する観点から、かかる扁平状の空洞の割合が全空洞の半数以上であることが好ましい。
【００５４】
ここで、長さＭは、短繊維状樹脂の説明に用いた図１において、短繊維状樹脂を扁平状の空洞と見立てたとき、長さＡに相当する長さであり、長さＮは、長さＢに相当する長さである。長さＭ、長さＮ、比Ｍ／Ｎの好ましい範囲は、それぞれ、短繊維状樹脂の、長さＡ、長さＢ、比Ａ／Ｂの好ましい範囲と同じである。
また、扁平状の空洞の長軸方向に垂直な断面（図１の短繊維状樹脂の断面Ｓに対応する面）の面積の好ましい範囲は、断面Ｓの好ましい範囲と同じである。当該断面の形状に制限はないが楕円形であることが好ましい。扁平状の空洞の長軸方向の長さ（図１の短繊維状樹脂の長さＣに対応する長さ）の平均長さの好ましい範囲は、長さＣの好ましい範囲と同じである。
【００５５】
加硫ゴムが有する空洞の形状は、例えば、加硫ゴムからブロック状の試料を切出し、その試料断面の写真を倍率１００〜４００倍の光学顕微鏡で撮影し、２００個以上の空洞の長軸短軸を測定することにより確認することができる。また、扁平状の空洞の割合は、光学顕微鏡で観察した２００個以上の空洞を母体とし、算出すればよい。
【００５６】
更に、加硫ゴムは、空洞の壁面の少なくとも一部が親水化されていることが好ましい。加硫ゴムが有する空洞は、既述の扁平樹脂に由来する空洞であり、図１及び図２を用いて説明したとおり、毛管現象による吸水力を有している。更に、空洞の壁面の少なくとも一部が親水化されていることで、吸水力はより大きくなると考えられる。
【００５７】
＜タイヤ、スタッドレスタイヤ＞
本発明のタイヤ及びスタッドレスタイヤは、本発明の加硫ゴムを用いてなる。
従って、本発明のタイヤ及びスタッドレスタイヤは長軸方向に垂直な断面における長径方向の前記断面の長さＭ及び前記長径方向に垂直な短径方向の前記断面の長さＮとの比Ｍ／Ｎが、１より大きい扁平状の空洞を有する。タイヤ及びスタッドレスタイヤが有する扁平状の空洞の割合は、全空洞の半数以上であることが好ましい。また、空洞の壁面の少なくとも一部が親水化されていることが好ましい。
既述のように、本発明の加硫ゴムは、吸水力が大きいため、路面に水膜が張られていても、タイヤ表面に形成された扁平樹脂由来の空洞により、毛管現象にて水をタイヤに取り込み、スリップを防止することができる。特に、氷上の湧水吸水力に優れるため、本発明の加硫ゴムはスタッドレスタイヤに好適であり、スタッドレスタイヤは、氷上性能に優れる。
【００５８】
タイヤは、適用するタイヤの種類や部材に応じ、未加硫のゴム組成物を用いて成形後に加硫して得てもよく、または予備加硫工程等を経て、一旦未加硫のゴム組成物から半加硫ゴムを得た後、これを用いて成形後、さらに本加硫して得てもよい。タイヤの各種部材のなかでも、良好な排水性と優れた耐破壊力を充分に発揮できる観点から、トレッド部材に適用するのが好ましい。なお、タイヤに充填する気体としては、通常の或いは酸素分圧を調整した空気の他、窒素、アルゴン、ヘリウム等の不活性ガスを用いることができる。
【実施例】
【００５９】
以下、実施例を挙げて本発明をさらに詳しく説明するが、これらの実施例は、本発明の例示を目的とするものであり、本発明を何ら限定するものではない。
【００６０】
＜短繊維状樹脂（短繊維）＞
１．被覆層がなく、親水性樹脂を用いていない樹脂１
ポリエチレン（日本ポリエチレン（株）製、ノバテックＨＪ３６０（ＭＦＲ５．５、融点１３２℃）を混練機で混練りし、ダイから樹脂を押し出し、長さ３ｍｍにカットして、ポリエチレンからなる樹脂１を作製した。
樹脂１の断面の長さＡと断面の長さＢとの比Ａ／Ｂは、１．８であった。また、長さＡの平均長さは、０．０５ｍｍであり、断面（図１における断面Ｓ）の平均面積は０．００１ｍｍ２であり、長軸方向の長さ（図１における長さＣ）の平均長さは３ｍｍであった。
なお、樹脂１の断面の長さＡ、断面の長さＢ、及び長軸方向の長さＣは、樹脂１を２０〜４００倍の光学顕微鏡で撮影し、１００個の各長さを測定し、算術平均値として出した値である。樹脂１のアスペクト比（長さＡ／長さＢ）は、得られた数値から算出した。後述する樹脂２〜５、１０１及び１０２も同様である。結果を表２に示す。
【００６１】
２．芯材の親水性樹脂を被覆した被覆層がある樹脂２（複合樹脂）
二軸押出機を２台用い、ホッパーにポリエチレン（日本ポリエチレン（株）製、ノバテックＨＪ３６０（ＭＦＲ５．５、融点１３２℃）４０質量部と、エチレン−ビニルアルコール共重合体（（株）クラレ製、エバールＦ１０４Ｂ（ＭＦＲ４．４、融点１８３℃））４０質量部とを投入した。図３に示す構成のダイ出口２からエチレン−ビニルアルコール共重合体を、ダイ出口３からポリエチレンを各々同時に押し出して、常法に従って得られた複合樹脂を長さ３ｍｍにカットして、ポリエチレンからなる被覆層が形成された複合樹脂である樹脂２を作製した。
樹脂２の断面の長さＡと断面の長さＢとの比Ａ／Ｂは、１．８であった。また、長さＡの平均長さは０．０５ｍｍであり、断面（図１における断面Ｓ）の平均面積は０．００１ｍｍ２であり、長軸方向の長さ（図１における長さＣ）の平均長さは３ｍｍであった。
【００６２】
３．芯材の親水性樹脂を被覆した被覆層がある樹脂３〜５（複合樹脂）
複合樹脂である樹脂２の製造において、図３に示す構成のダイ出口２の長径／短径及びダイ出口３の長径／短径を変更した他は同様にして、複合樹脂である樹脂３〜５を作製した。
【００６３】
得られた樹脂３の断面の長さＡと断面の長さＢとの比Ａ／Ｂは、２．４であった。また、長さＡの平均長さは、０．０５ｍｍであり、断面（図１における断面Ｓ）の平均面積は０．０００８ｍｍ２であり、長軸方向の長さ（図１における長さＣ）の平均長さは３ｍｍであった。
得られた樹脂４の断面の長さＡと断面の長さＢとの比Ａ／Ｂは、２．７であった。また、長さＡの平均長さは、０．０５ｍｍであり、断面（図１における断面Ｓ）の平均面積は０．０００７ｍｍ２であり、長軸方向の長さ（図１における長さＣ）の平均長さは３ｍｍであった。
得られた樹脂５の断面の長さＡと断面の長さＢとの比Ａ／Ｂは、４．６であった。また、長さＡの平均長さは、０．０５ｍｍであり、断面（図１における断面Ｓ）の平均面積は０．０００４ｍｍ２であり、長軸方向の長さ（図１における長さＣ）の平均長さは３ｍｍであった。
【００６４】
４．被覆層がなく、親水性樹脂を用いていない樹脂１０１
樹脂１の製造において、図３に示す構成のダイ出口２の長径／短径及びダイ出口３の長径／短径を変更した他は同様にして、樹脂１０１を作製した。
樹脂１０１の断面の長さＡと断面の長さＢとの比Ａ／Ｂは、１．０であった。また、長さＡの平均長さは、０．０５ｍｍであり、平均断面積は０．００２ｍｍ２であり、長軸方向の平均長さは３ｍｍであった。
【００６５】
＜ゴム組成物の調製、加硫ゴムの作製＞
〔ゴム組成物の調製〕
樹脂１０１、及び樹脂１〜５を用い、表１の配合に従って各成分を配合して混練し、それぞれ樹脂１０１及び実施例１〜５のゴム組成物を得た。
【００６６】
〔加硫ゴムの作製〕
得られた実施例及び比較例のゴム組成物を、最高加硫温度１９０℃で加硫し、加硫ゴムを得た。
【００６７】
＜評価＞
（１）発泡率指数
平均発泡径測定のときと同様のブロック状の試料の密度ρ１（ｇ／ｍ３）を測定し、一方、無発泡ゴム（固相ゴム）の密度ρ０を測定し、次式より求めた。
発泡率Ｖ＝（ρ０／ρ１−１）×１００（％）
比較例１を１００として指数表示した。
【００６８】
（２）吸水性指数
氷上面に、得られた加硫ゴムを更にスライサーを用いて切出した加硫ゴムを、１５０Ｎで３０秒押付け、前後の加硫ゴムの質量差より吸水量を算出した。比較例１の吸水量を１００として指数表示した。
【００６９】
（３）氷上性能指数
実施例及び比較例のゴム組成物から作製した新品の供試タイヤを装着した車両にて、氷上平坦路を走行させ、時速２０ｋｍ／ｈの時点でブレーキをかけてタイヤをロックさせ、停止状態になるまでの制動距離を測定した。
比較例１の制動距離の逆数を１００．０として指数表示した。指数値が大きい程、氷上での制動性に優れることを示す。
【００７０】
【表１】
2018188586.tif 000003
【００７１】
表１中の成分の詳細は次のとおりである。
ポリブタジエンゴム：ＪＳＲ（株）製、「ＢＲ０１」、シス−１，４−ポリブタジエン
カーボンブラック：旭カーボン（株）製、「カーボン Ｎ２２０」
加硫促進剤：大内新興化学工業社製、「ノクセラーＤＭ」、ジ−２−ベンゾチアジルジスルフィド
発泡剤：三協化成（株）製、「セルマイクＡＮ」、ジニトロソペンタメチレンテトラミン（ＤＰＴ）
【００７２】
【表２】
2018188586.tif 000004
【００７３】
表２からわかるように、短繊維状樹脂として、アスペクト比（長さＡ／長さＢ）が１よりも大きい扁平樹脂を用いて製造された実施例の加硫ゴムは、いずれも、アスペクト比（Ａ／Ｂ）が１．０である短繊維状樹脂を用いて製造された比較例の加硫ゴムよりも吸水力が大きく、タイヤは氷上性能に優れた。
なお、氷上性能指数の評価で作製した試験タイヤのトレッドゴムから、ブロック状の試料を切出し、その試料断面の写真を倍率１００〜４００倍の光学顕微鏡で撮影し、２００個以上の空洞の長軸短軸を測定したところ、観察した全空洞中の半数以上が、比Ｍ／Ｎが１より大きい扁平状の空洞であった。
【００７４】
また、親水性樹脂を用い、低融点樹脂で被覆された複合樹脂であって、アスペクト比（Ａ／Ｂ）が１を超える短繊維状樹脂を用いて製造された実施例２〜５の加硫ゴムは、扁平形状の断面のアスペクト比と親水化された空洞壁面との相乗効果により、実施例１の加硫ゴムよりも優れた吸水力及び氷上性能を有していることがわかる。
【符号の説明】
【００７５】
ａ：短繊維状樹脂の長軸方向に垂直な断面における長径方向
ｂ：短繊維状樹脂の長軸方向
Ｓ：短繊維状樹脂の長軸方向に垂直な断面
Ａ：短繊維状樹脂の長軸方向に垂直な断面における長径方向の断面の長さ
Ｂ：長軸方向に垂直な断面における長径方向に垂直な短径方向の断面の長さ
Ｃ：短繊維状樹脂の長軸方向の長さ
Ｄ１：本発明における短繊維状樹脂
Ｄ２：本発明における短繊維状樹脂
Ｄ３：従来の短繊維状樹脂
ｄ１：短繊維状樹脂Ｄ１由来の空洞の断面形状
ｄ２：短繊維状樹脂Ｄ２由来の空洞の断面形状
ｄ３：短繊維状樹脂Ｄ３由来の空洞の断面形状
ｅ１：短繊維状樹脂Ｄ１、Ｄ２、及びＤ３の長軸方向
ｅ２：加硫ゴムの切断面
１：二軸押出機のダイ
２：親水性樹脂用ダイ出口
３：ゴム成分に対して親和性を有する樹脂用ダイ出口
【図１】
2018188586.tif 000005
【図２】
2018188586.tif 000006
【図３】
2018188586.tif 000007
【図４】
2018188586.tif 000008